【手続補正書】
【提出日】平成18年12月7日(2006.12.7)
【手続補正１】
【補正対象書類名】特許請求の範囲
【補正対象項目名】全文
【補正方法】変更
【補正の内容】
【特許請求の範囲】
【請求項１】
（ａ）溶融状態からの半結晶化時間が少なくとも５分のランダムコポリマーであるポリエステル、
（ｂ）可塑剤、
（ｃ）可塑剤で可塑化された前記ポリエステルと混和性の燐含有難燃剤及び
（ｄ）カレンダーロールへのポリエステルの粘着を防ぐのに有効な添加剤
を含んでなるカレンダー加工用難燃性ポリエステル組成物。
【請求項２】
前記可塑剤が１個又はそれ以上の芳香環を含み、前記ポリエステル組成物の総重量に基づき、前記ポリエステル組成物の１０〜４０重量％を構成し、そして１６０℃又はそれ以下の温度において、前記ポリエステルの厚さ５ｍｉｌ（０．１２７ｍｍ）のフィルムを溶解させて、透明な溶液を生成せしめる請求項１に記載のポリエステル組成物。
【請求項３】
前記可塑剤が９．５〜１３．０ｃａｌ0.5ｃｍ-1.5の範囲の溶解性パラメーターを有する請求項２に記載のポリエステル組成物。
【請求項４】
前記可塑剤が、
（ｉ）フタル酸、アジピン酸、トリメリット酸、安息香酸、アゼライン酸、テレフタル酸、イソフタル酸、酪酸、グルタル酸、クエン酸又は燐酸のうち１種又はそれ以上を含む酸残基及び
（ｉｉ）メタノール、エタノール、プロパノール、イソプロパノール、ブタノール、イソブタノール、ステアリルアルコール、ラウリルアルコール、フェノール、ベンジルアルコール、ヒドロキノン、カテコール、レゾルシノール、エチレングリコール、ネオペンチルグリコール、１，４−シクロヘキサンジメタノール又はジエチレングリコール１種又はそれ以上を含むアルコール残基
を含んでなるエステルである請求項３に記載のポリエステル組成物。
【請求項５】
前記ポリエステルの半結晶化時間が少なくとも１２分である請求項４に記載のポリエステル組成物。
【請求項６】
前記ポリエステルが、（ｉ）テレフタル酸、ナフタレンジカルボン酸、１，４−シクロヘキサンジカルボン酸又はイソフタル酸のうち１種又はそれ以上を含む二酸残基を少なくとも８０モル％並びに（ｉｉ）１，４−シクロヘキサンジメタノール１０〜１００モル％及びエチレングリコール、１，２−プロパンジオール、１，３−プロパンジオール、プロピレングリコール、１，４−ブタンジオール、１，５−ペンタンジオール、ネオペンチルグリコール、ジエチレングリコール、１，６−ヘキサンジオール、１，８−オクタンジオール、２，２，４−トリメチル−１，３−ペンタンジオール、２，２，４，４−テトラメチル−１，３−シクロブタンジオール、１，３−シクロヘキサンジメタノール、ビスフェノールＡ及びポリアルキレングリコールから選ばれた１種又はそれ以上のジオール０〜９０モル％を含むジオール残基を含む請求項５に記載のポリエステル組成物。
【請求項７】
前記ジオール残基が１，４−シクロヘキサンジメタノール１０〜１００モル％及びエチレングリコール０〜９０モル％を含む請求項６に記載のポリエステル組成物。
【請求項８】
前記二酸残基がコハク酸、グルタル酸、アジピン酸、スベリン酸、セバシン酸、アゼライン酸、ダイマー酸又はスルホイソフタル酸の１種又はそれ以上０〜２０モル％を更に含み、そして前記可塑剤が１種又はそれ以上の安息香酸エステル、フタル酸エステル、燐酸エステル又はイソフタル酸エステルを含む請求項６に記載のポリエステル組成物。
【請求項９】
前記可塑剤がジエチレングリコールジベンゾエートを含む請求項８に記載のポリエステル組成物。
【請求項１０】
前記難燃剤が１種又はそれ以上の燐酸モノエステル、ジエステル又はトリエステルを、前記ポリエステル組成物の総重量に基づき、５〜４０重量％含む請求項８に記載のポリエステル組成物。
【請求項１１】
前記難燃剤がレゾルシノールビス（ジフェニルホスフェート）を含む請求項１０に記載のポリエステル組成物。
【請求項１２】
前記ポリエステル組成物が３０℃又はそれ以下のＴｇを有する請求項１０に記載のポリエステル組成物。
【請求項１３】
溶融状態からの前記半結晶化時間が少なくとも１０分であり、そして、前記ポリエステルが（ｉ）テレフタル酸、ナフタレンジカルボン酸、１，４−シクロヘキサンジカルボン酸又はイソフタル酸の１種又はそれ以上を含む二酸残基少なくとも８０モル％及び（ｉｉ）１，４−シクロヘキサンジメタノール２０〜４０モル％と１種又はそれ以上の炭素数２〜２０のジオール６０〜８０モル％とを含むジオール残基を含んでなり、（二酸残基は１００モル％に基づき、ジオール残基は１００モル％に基づく）、そして前記ポリエステル組成物は
１種又はそれ以上の安息香酸エステル、フタル酸エステル、燐酸エステル又はイソフタル酸エステルを含んでなる可塑剤１０〜４０重量％、可塑剤で可塑化されたポリエステルと混和性の燐含有難燃剤５〜４０重量％並びにカレンダーロールへのポリエステルの粘着を防ぐのに有効な添加剤を含んでなる（重量％は、前記ポリエステル組成物の総重量に基づく）請求項１に記載のポリエステル組成物。
【請求項１４】
前記添加剤が、前記ポリエステル組成物の総重量に基づき、０．１〜１０重量％の、１種又はそれ以上の脂肪酸アミド、有機酸の金属塩、脂肪酸、脂肪酸塩、脂肪酸エステル、炭化水素ワックス、エステルワックス、燐酸エステル、化学的に改質されたポリオレフィンワックス、グリセリンエステル、タルク又はアクリルコポリマーを含む請求項１３に記載のポリエステル組成物。
【請求項１５】
前記添加剤がエルシルアミド、ステアロアミド、ステアリン酸カルシウム、ステアリン酸亜鉛、ステアリン酸、オレイン酸、パルミチン酸、パラフィンワックス、ポリエチレンワックス、ポリプロピレンワックス、カルナウバ・ワックス、グリセロールモノステアレート及びグリセロールジステアレートを含む請求項１４に記載のポリエステル組成物。
【請求項１６】
前記添加剤が、（ｉ）炭素数が１８より多い脂肪酸又は脂肪酸の塩並びに（ｉｉ）炭素数が１８より多い脂肪酸残基及び炭素数２〜２８のアルコール残基を含むエステルワックスを含んでなり、前記脂肪酸又は前記脂肪酸塩対エステルワックスの比が１：１又はそれ以上である請求項１４に記載のポリエステル組成物。
【請求項１７】
前記脂肪酸がモンタン酸を含み、前記脂肪酸塩がモンタン酸ナトリウム塩、モンタン酸カルシウム塩又はモンタン酸リチウムの塩のうち１種又はそれ以上を含み、前記エステルワックスの脂肪酸残基がモンタン酸を含み、そして前記エステルワックスのアルコール残基がモンタニルアルコール、エチレングリコール、ブチレングリコール、グリセロール及びペンタエリスリトールの１種又はそれ以上を含む請求項１６に記載のポリエステル組成物。
【請求項１８】
前記エステルワックスが水酸化カルシウムで部分鹸化されている請求項１７に記載のポリエステル組成物。
【請求項１９】
前記脂肪酸又は前記脂肪酸塩対前記エステルワックスの比が２：１又はそれ以上である請求項１８に記載のポリエステル組成物。
【請求項２０】
請求項１〜１９のいずれか１項に記載のポリエステル組成物をカレンダー加工することを含んでなる難燃性フィルム又はシート用の方法。
【請求項２１】
請求項１〜１９のいずれか１項に記載のポリエステル組成物を含んでなる難燃性フィルム又はシート。
【請求項２２】
（ａ）溶融温度が２２０℃未満で且つポリエステルが最大結晶化速度を有する温度における２０００分間のアニール後の結晶化度が１％超のランダムコポリマーであるポリエステルを５０〜９５重量％、（ｂ）前記ポリエステルと混和性の可塑剤を、ポリエステル組成物の総重量に基づき、５〜５０重量％並びに（ｃ）可塑剤によって可塑化された前記ポリエステルと混和性の燐含有難燃剤を含んでなるカレンダー加工用難燃性ポリエステル組成物。
【請求項２３】
（ｄ）カレンダーロールへのポリエステルの粘着を防ぐのに有効な添加剤を更に含む請求項２２に記載のポリエステル組成物。
【請求項２４】
前記可塑剤が、１個又はそれ以上の芳香環を含み、前記組成物の総重量に基づき、前記ポリエステル組成物の１０〜４０重量％であり、そして１６０℃又はそれ以下の温度において、前記ポリエステルの厚さ５ｍｉｌ（０．１２７ｍｍ）のフィルムを溶解させて、透明な溶液を生成せしめる請求項２３に記載のポリエステル組成物。
【請求項２５】
前記可塑剤が９．５〜１３．０ｃａｌ0.5ｃｍ-1.5の範囲の溶解性パラメーターを有する請求項２４に記載のポリエステル組成物。
【請求項２６】
前記可塑剤が、
（ｉ）フタル酸、アジピン酸、トリメリット酸、安息香酸、アゼライン酸、テレフタル酸、イソフタル酸、酪酸、グルタル酸、クエン酸又は燐酸の１種又はそれ以上を含む酸残基及び
（ｉｉ）メタノール、エタノール、プロパノール、イソプロパノール、ブタノール、イソブタノール、ステアリルアルコール、ラウリルアルコール、フェノール、ベンジルアルコール、ヒドロキノン、カテコール、レゾルシノール、エチレングリコール、ネオペンチルグリコール、１，４−シクロヘキサンジメタノール又はジエチレングリコールのうち１種又はそれ以上を含むアルコール残基
を含んでなるエステルである請求項２５に記載のポリエステル組成物。
【請求項２７】
前記ポリエステルが（ｉ）テレフタル酸、ナフタレンジカルボン酸、１，４−シクロヘキサンジカルボン酸又はイソフタル酸の１種又はそれ以上を含む二酸残基を少なくとも８０モル％並びに（ｉｉ）１，４−シクロヘキサンジメタノール１０〜１００モル％とエチレングリコール、１，２−プロパンジオール、１，３−プロパンジオール、プロピレングリコール、１，４−ブタンジオール、１，５−ペンタンジオール、ネオペンチルグリコール、ジエチレングリコール、１，６−ヘキサンジオール、１，８−オクタンジオール、２，２，４−トリメチル−１，３−ペンタンジオール、２，２，４，４−テトラメチル−１，３−シクロブタンジオール、１，３−シクロヘキサンジメタノール、ビスフェノールＡ及びポリアルキレングリコールから選ばれた１種又はそれ以上のジオール０〜９０モル％を含むジオール残基（前記二酸残基は１００モル％に基づき、前記ジオール残基も１００モル％に基づく）を含んでなる請求項２６に記載のポリエステル組成物。
【請求項２８】
前記可塑剤がジエチレングリコールジベンゾエートを含む請求項２７に記載のポリエステル組成物。
【請求項２９】
前記難燃剤が１種又はそれ以上の燐酸モノエステル、ジエステル又はトリエステルを、前記ポリエステル組成物の総重量に基づき、５〜４０重量％を含む請求項２８に記載のポリエステル組成物。
【請求項３０】
前記難燃剤がレゾルシノールビス（ジフェニルホスフェート）を含む請求項２９に記載のポリエステル組成物。
【請求項３１】
前記ポリエステル組成物が３０℃又はそれ以下のＴｇを有する請求項３０に記載のポリエステル組成物。
【請求項３２】
（ｉ）請求項２２〜３１のいずれか１項に記載のポリエステル組成物をカレンダー加工し、そして
（ｉｉ）工程（ｉ）の間又は工程（ｉ）の後に結晶化を誘発する
ことを含んでなる難燃性フィルム又はシート用の方法。
【請求項３３】
請求項２２〜３１のいずれか１項に記載のポリエステル組成物を含んでなる難燃性フィルム又はシート。
【手続補正２】
【補正対象書類名】明細書
【補正対象項目名】００７７
【補正方法】変更
【補正の内容】
【００７７】
【表９】
2006518770.tif 000001
以下に本発明の態様を記載する。
１．（ａ）溶融状態からの半結晶化時間が少なくとも５分のランダムコポリマーであるポリエステル、
（ｂ）可塑剤、
（ｃ）可塑剤で可塑化された前記ポリエステルと混和性の燐含有難燃剤及び
（ｄ）カレンダーロールへのポリエステルの粘着を防ぐのに有効な添加剤
を含んでなるカレンダー加工用難燃性ポリエステル組成物。
２．前記可塑剤が１個又はそれ以上の芳香環を含む態様１に記載のポリエステル組成物。
３．前記可塑剤が、前記ポリエステル組成物の総重量に基づき、前記ポリエステル組成物の１０〜４０重量％を構成する態様２に記載のポリエステル組成物。
４．前記可塑剤が、１６０℃又はそれ以下の温度において、前記ポリエステルの厚さ５ｍｉｌ（０．１２７ｍｍ）のフィルムを溶解させて、透明な溶液を生成せしめる態様３に記載のポリエステル組成物。
５．前記可塑剤が９．５〜１３．０ｃａｌ0.5ｃｍ-1.5の範囲の溶解性パラメーターを有する態様４に記載のポリエステル組成物。
６．前記可塑剤が、
（ｉ）フタル酸、アジピン酸、トリメリット酸、安息香酸、アゼライン酸、テレフタル酸、イソフタル酸、酪酸、グルタル酸、クエン酸又は燐酸のうち１種又はそれ以上を含む酸残基及び
（ｉｉ）１種又はそれ以上の、炭素数２０以下の脂肪族、脂環式又は芳香族アルコールを含むアルコール残基
を含んでなるエステルである態様５に記載のポリエステル組成物。
７．可塑剤の前記アルコール残基がメタノール、エタノール、プロパノール、イソプロパノール、ブタノール、イソブタノール、ステアリルアルコール、ラウリルアルコール、フェノール、ベンジルアルコール、ヒドロキノン、カテコール、レゾルシノール、エチレングリコール、ネオペンチルグリコール、１，４−シクロヘキサンジメタノール又はジエチレングリコールである態様６に記載のポリエステル組成物。
８．前記ポリエステルの半結晶化時間が少なくとも１２分である態様７に記載のポリエステル組成物。
９．前記半結晶化時間が少なくとも３００分である態様８に記載のポリエステル組成物。
１０．前記ポリエステルが、（ｉ）テレフタル酸、ナフタレンジカルボン酸、１，４−シクロヘキサンジカルボン酸又はイソフタル酸のうち１種又はそれ以上を含む二酸残基を少なくとも８０モル％並びに（ｉｉ）１，４−シクロヘキサンジメタノール１０〜１００モル％及び１種又はそれ以上の炭素数２〜２０のジオール０〜９０モル％を含むジオール残基（前記二酸残基は１００モル％に基づき、前記ジオール残基も１００モル％に基づく）を含む態様９に記載のポリエステル組成物。
１１．前記ジオール残基がエチレングリコール、１，２−プロパンジオール、１，３−プロパンジオール、プロピレングリコール、１，４−ブタンジオール、１，５−ペンタンジオール、ネオペンチルグリコール、ジエチレングリコール、１，６−ヘキサンジオール、１，８−オクタンジオール、２，２，４−トリメチル−１，３−ペンタンジオール、２，２，４，４−テトラメチル−１，３−シクロブタンジオール、１，３−シクロヘキサンジメタノール、ビスフェノールＡ及びポリアルキレングリコールから選ばれた１種又はそれ以上のジオールを含む態様１０に記載のポリエステル組成物。
１２．前記ジオール残基が１，４−シクロヘキサンジメタノール１０〜１００モル％及びエチレングリコール０〜９０モル％を含む態様１１に記載のポリエステル組成物。
１３．前記二酸残基が１種又はそれ以上の炭素数４〜４０の改質用二酸０〜２０モル％を更に含む態様１２に記載のポリエステル組成物。
１４．前記改質用二酸がコハク酸、グルタル酸、アジピン酸、スベリン酸、セバシン酸、アゼライン酸、ダイマー酸又はスルホイソフタル酸の１種又はそれ以上を含む態様１３に記載のポリエステル組成物。
１５．前記可塑剤が１種又はそれ以上の安息香酸エステル、フタル酸エステル、燐酸エステル又はイソフタル酸エステルを含む態様１４に記載のポリエステル組成物。
１６．前記可塑剤がジエチレングリコールジベンゾエートを含む態様１５に記載のポリエステル組成物。
１７．前記難燃剤が１種又はそれ以上の燐酸モノエステル、ジエステル又はトリエステルを、前記ポリエステル組成物の総重量に基づき、５〜４０重量％含む態様１６に記載のポリエステル組成物。
１８．前記難燃剤が前記ポリエステル用の可塑剤である態様１７に記載のポリエステル組成物。
１９．前記難燃剤がレゾルシノールビス（ジフェニルホスフェート）を含む態様１８に記載のポリエステル組成物。
２０．前記ポリエステル組成物が３０℃又はそれ以下のＴｇを有する態様１９に記載のポリエステル組成物。
２１．前記ポリエステル組成物が２０℃又はそれ以下のＴｇを有する態様２０に記載のポリエステル組成物。
２２．（ａ）（ｉ）テレフタル酸、ナフタレンジカルボン酸、１，４−シクロヘキサンジカルボン酸又はイソフタル酸の１種又はそれ以上を含む二酸残基少なくとも８０モル％及び（ｉｉ）１，４−シクロヘキサンジメタノール２０〜４０モル％と１種又はそれ以上の炭素数２〜２０のジオール６０〜８０モル％とを含むジオール残基を含んでなるランダムコポリマーであって、溶融状態からの半結晶化時間が少なくとも１０分であるポリエステル（二酸残基は１００モル％に基づき、ジオール残基も１００モル％に基づく）、
（ｂ）１種又はそれ以上の安息香酸エステル、フタル酸エステル、燐酸エステル又はイソフタル酸エステルを含んでなる可塑剤１０〜４０重量％、
（ｃ）可塑剤で可塑化されたポリエステルと混和性の燐含有難燃剤５〜４０重量％並びに
（ｄ）カレンダーロールへのポリエステルの粘着を防ぐのに有効な添加剤
を含んでなる（重量％は、前記ポリエステル組成物の総重量に基づく）、カレンダー加工用の難燃性ポリエステル組成物。
２３．前記添加剤が、前記ポリエステル組成物の総重量に基づき、０．１〜１０重量％の、１種又はそれ以上の脂肪酸アミド、有機酸の金属塩、脂肪酸、脂肪酸塩、脂肪酸エステル、炭化水素ワックス、エステルワックス、燐酸エステル、化学的に改質されたポリオレフィンワックス、グリセリンエステル、タルク又はアクリルコポリマーを含む態様２２に記載のポリエステル組成物。
２４．前記添加剤がエルシルアミド、ステアロアミド、ステアリン酸カルシウム、ステアリン酸亜鉛、ステアリン酸、オレイン酸、パルミチン酸、パラフィンワックス、ポリエチレンワックス、ポリプロピレンワックス、カルナウバ・ワックス、グリセロールモノステアレート及びグリセロールジステアレートを含む態様２３に記載のポリエステル組成物。
２５．（ｅ）酸化安定剤を更に含む態様２４に記載のポリエステル組成物。
２６．（ｆ）溶融強度増強剤を更に含む態様２５に記載のポリエステル樹脂組成物。
２７．前記添加剤が、（ｉ）炭素数が１８より多い脂肪酸又は脂肪酸の塩並びに（ｉｉ）炭素数が１８より多い脂肪酸残基及び炭素数２〜２８のアルコール残基を含むエステルワックスを含んでなり、前記脂肪酸又は前記脂肪酸塩対エステルワックスの比が１：１又はそれ以上である態様２３に記載のポリエステル組成物。
２８．前記添加剤が０．１〜２重量％の量で存在する態様２７に記載のポリエステル組成物。
２９．前記脂肪酸がモンタン酸を含み、前記脂肪酸塩がモンタン酸ナトリウム塩、モンタン酸カルシウム塩又はモンタン酸リチウムの塩のうち１種又はそれ以上を含み、そして前記エステルワックスの脂肪酸残基がモンタン酸を含む態様２８に記載のポリエステル組成物。
３０．前記エステルワックスのアルコール残基がモンタニルアルコール、エチレングリコール、ブチレングリコール、グリセロール及びペンタエリスリトールの１種又はそれ以上を含む態様２９に記載のポリエステル組成物。
３１．前記エステルワックスが水酸化カルシウムで部分鹸化されている態様３０に記載のポリエステル組成物。
３２．前記脂肪酸又は前記脂肪酸塩対前記エステルワックスの比が２：１又はそれ以上である態様３１に記載のポリエステル組成物。
３３．（ａ）溶融状態からの半結晶化時間が少なくとも５分のランダムコポリマーであるポリエステル、
（ｂ）可塑剤、
（ｃ）可塑剤で可塑化された前記ポリエステルと混和性の燐含有難燃剤及び
（ｄ）カレンダーロールへのポリエステルの粘着を防ぐのに有効な添加剤
を含むポリエステル組成物をカレンダー加工することを含んでなる難燃性フィルム又はシート用の方法。
３４．前記可塑剤が１個又はそれ以上の芳香環を含む態様３３に記載の方法。
３５．前記可塑剤が、前記ポリエステル組成物の総重量に基づき、前記ポリエステル組成物の１０〜４０重量％を構成する態様３４に記載の方法。
３６．前記可塑剤が、１６０℃又はそれ以下の温度において、前記ポリエステルの厚さ５ｍｉｌ（０．１２７ｍｍ）のフィルムを溶解させて、透明な溶液を生成せしめる態様３５に記載の方法。
３７．前記可塑剤が９．５〜１３．０ｃａｌ0.5ｃｍ-1.5の範囲の溶解性パラメーターを有する態様３６に記載の方法。
３８．前記可塑剤が、
（ｉ）フタル酸、アジピン酸、トリメリット酸、安息香酸、アゼライン酸、テレフタル酸、イソフタル酸、酪酸、グルタル酸、クエン酸又は燐酸のうち１種又はそれ以上を含む酸残基及び
（ｉｉ）メタノール、エタノール、プロパノール、イソプロパノール、ブタノール、イソブタノール、ステアリルアルコール、ラウリルアルコール、フェノール、ベンジルアルコール、ヒドロキノン、カテコール、レゾルシノール、エチレングリコール、ネオペンチルグリコール、１，４−シクロヘキサンジメタノール又はジエチレングリコールの１種又はそれ以上を含むアルコール残基
を含んでなるエステルである態様３７に記載の方法。
３９．前記ポリエステル組成物が溶融された、ペレット又は粉末の形態を取り、且つ１００〜２００℃の温度において少なくとも２つのカレンダーロールの間の圧縮ニップを通過させられる態様３８に記載の方法。
４０．前記ポリエステルの半結晶化時間が少なくとも３００分である態様３９に記載の方法。
４１．前記ポリエステルが（ｉ）テレフタル酸、ナフタレンジカルボン酸、１，４−シクロヘキサンジカルボン酸又はイソフタル酸の１種又はそれ以上を含む二酸残基を少なくとも８０モル％並びに（ｉｉ）１，４−シクロヘキサンジメタノール１０〜１００モル％とエチレングリコール、１，２−プロパンジオール、１，３−プロパンジオール、プロピレングリコール、１，４−ブタンジオール、１，５−ペンタンジオール、ネオペンチルグリコール、ジエチレングリコール、１，６−ヘキサンジオール、１，８−オクタンジオール、２，２，４−トリメチル−１，３−ペンタンジオール、２，２，４，４−テトラメチル−１，３−シクロブタンジオール、１，３−シクロヘキサンジメタノール、ビスフェノールＡ及びポリアルキレングリコールから選ばれた１種又はそれ以上のジオール０〜９０モル％を含むジオール残基（前記二酸残基は１００モル％に基づき、前記ジオール残基も１００モル％に基づく）を含んでなる態様４０に記載の方法。
４２．前記ジオール残基が１，４−シクロヘキサンジメタノール１０〜１００モル％及びエチレングリコール０〜９０モル％を含む態様４１に記載の方法。
４３．前記可塑剤が１種又はそれ以上の安息香酸エステル、フタル酸エステル、燐酸エステル又はイソフタル酸エステルを含む態様４２に記載の方法。
４４．前記可塑剤がジエチレングリコールジベンゾエートを含む態様４３に記載の方法。
４５．前記難燃剤が１種又はそれ以上の燐酸モノエステル、ジエステル又はトリエステルを、前記ポリエステル組成物の総重量に基づき、５〜４０重量％含む態様４４に記載の方法。
４６．前記難燃剤が前記ポリエステル用の可塑剤である態様４５に記載の方法。
４７．前記難燃剤がレゾルシノールビス（ジフェニルホスフェート）を含む態様４６に記載の方法。
４８．前記ポリエステル組成物が３０℃又はそれ以下のＴｇを有する態様４７に記載の方法。
４９．前記添加剤が、前記ポリエステル組成物の総重量に基づき、０．１〜１０重量％の、１種又はそれ以上の脂肪酸アミド、有機酸の金属塩、脂肪酸、脂肪酸塩、脂肪酸エステル、炭化水素ワックス、エステルワックス、燐酸エステル、化学的に改質されたポリオレフィンワックス、グリセリンエステル、タルク又はアクリルコポリマーを含む態様４８に記載の方法。
５０．前記添加剤が、（ｉ）炭素数１８超の脂肪酸又は脂肪酸の塩並びに（ｉｉ）炭素数１８超の脂肪酸残基及び炭素数２〜２８のアルコール残基を含むエステルワックスを含んでなり、前記脂肪酸又は前記脂肪酸塩対エステルワックスの比が１：１又はそれ以上である態様４９に記載の方法。
５１．前記脂肪酸がモンタン酸を含み、前記脂肪酸塩がモンタン酸ナトリウム塩、モンタン酸カルシウム塩又はモンタン酸リチウムの塩の１種又はそれ以上を含み、そして前記エステルワックスの脂肪酸残基がモンタン酸を含む態様５０に記載の方法。
５２．ポリエステル組成物を含む難燃性フィルム又はシートであって、前記ポリエステル組成物が、
（ａ）溶融状態からの半結晶化時間が少なくとも５分のランダムコポリマーであるポリエステル、
（ｂ）可塑剤、
（ｃ）可塑剤で可塑化された前記ポリエステルと混和性の燐含有難燃剤及び
（ｄ）カレンダーロールへのポリエステルの粘着を防ぐのに有効な添加剤
を含んでなる難燃性フィルム又はシート。
５３．前記可塑剤が１個又はそれ以上の芳香環を含む態様５２に記載のフィルム又はシート。
５４．前記可塑剤が、前記組成物の総重量に基づき、前記ポリエステル組成物の１０〜４０重量％を構成する態様５３に記載のフィルム又はシート。
５５．前記可塑剤が、１６０℃又はそれ以下の温度において、前記ポリエステルの厚さ５ｍｉｌ（０．１２７ｍｍ）のフィルムを溶解させて、透明な溶液を生成せしめる態様５４に記載のフィルム又はシート。
５６．前記可塑剤が９．５〜１３．０ｃａｌ0.5ｃｍ-1.5の範囲の溶解性パラメーターを有する態様５５に記載のフィルム又はシート。
５７．前記可塑剤が、
（ｉ）フタル酸、アジピン酸、トリメリット酸、安息香酸、アゼライン酸、テレフタル酸、イソフタル酸、酪酸、グルタル酸、クエン酸又は燐酸の１種又はそれ以上を含む酸残基及び
（ｉｉ）メタノール、エタノール、プロパノール、イソプロパノール、ブタノール、イソブタノール、ステアリルアルコール、ラウリルアルコール、フェノール、ベンジルアルコール、ヒドロキノン、カテコール、レゾルシノール、エチレングリコール、ネオペンチルグリコール、１，４−シクロヘキサンジメタノール又はジエチレングリコールの１種又はそれ以上を含むアルコール残基
を含んでなるエステルである態様５６に記載のフィルム又はシート。
５８．前記ポリエステルの半結晶化時間が少なくとも３００分である態様５７に記載のフィルム又はシート。
５９．前記ポリエステルが、（ｉ）テレフタル酸、ナフタレンジカルボン酸、１，４−シクロヘキサンジカルボン酸又はイソフタル酸の１種又はそれ以上を含む二酸残基を少なくとも８０モル％並びに（ｉｉ）１，４−シクロヘキサンジメタノール１０〜１００モル％とエチレングリコール、１，２−プロパンジオール、１，３−プロパンジオール、プロピレングリコール、１，４−ブタンジオール、１，５−ペンタンジオール、ネオペンチルグリコール、ジエチレングリコール、１，６−ヘキサンジオール、１，８−オクタンジオール、２，２，４−トリメチル−１，３−ペンタンジオール、２，２，４，４−テトラメチル−１，３−シクロブタンジオール、１，３−シクロヘキサンジメタノール、ビスフェノールＡ、及びポリアルキレングリコールから選ばれた１種又はそれ以上のジオール０〜９０モル％を含むジオール残基（前記二酸残基は１００モル％に基づき、前記ジオール残基も１００モル％に基づく）を含む態様５８に記載のフィルム又はシート。
６０．前記ジオール残基が１，４−シクロヘキサンジメタノール１０〜１００モル％及びエチレングリコール０〜９０モル％を含む態様５９に記載のフィルム又はシート。
６１．前記可塑剤が１種又はそれ以上の安息香酸エステル、フタル酸エステル、燐酸エステル又はイソフタル酸エステルを含む態様６０に記載のフィルム又はシート。
６２．前記可塑剤がジエチレングリコールジベンゾエートを含む態様６１に記載のフィルム又はシート。
６３．前記難燃剤が、１種又はそれ以上の燐酸モノエステル、ジエステル又はトリエステルを、前記ポリエステル組成物の総重量に基づき、５〜４０重量％含む態様６２に記載のフィルム又はシート。
６４．前記難燃剤が前記ポリエステル用の可塑剤である態様６３に記載のフィルム又はシート。
６５．前記難燃剤がレゾルシノールビス（ジフェニルホスフェート）を含む態様６４に記載のフィルム又はシート。
６６．前記ポリエステル組成物が３０℃又はそれ以下のＴｇを有する態様６５に記載のフィルム又はシート。
６７．前記添加剤が、前記ポリエステル組成物の総重量に基づき、０．１〜１０重量％の、１種又はそれ以上の脂肪酸アミド、有機酸の金属塩、脂肪酸、脂肪酸塩、脂肪酸エステル、炭化水素ワックス、エステルワックス、燐酸エステル、化学的に改質されたポリオレフィンワックス、グリセリンエステル、タルク又はアクリルコポリマーを含む態様６６に記載のフィルム又はシート。
６８．前記添加剤が、（ｉ）炭素数１８超の脂肪酸又は脂肪酸の塩並びに（ｉｉ）炭素数１８超の脂肪酸残基及び炭素数２〜２８のアルコール残基を含むエステルワックスを含んでなり、前記脂肪酸又は前記脂肪酸塩対エステルワックスの比が１：１又はそれ以上である態様６７に記載のフィルム又はシート。
６９．前記脂肪酸がモンタン酸を含み、前記脂肪酸塩がモンタン酸ナトリウム塩、モンタン酸カルシウム塩又はモンタン酸リチウムの塩の１種又はそれ以上を含み、そして前記エステルワックスの脂肪酸残基がモンタン酸を含む態様６８に記載のフィルム又はシート。
７０．（ａ）溶融温度が２２０℃未満で且つポリエステルが最大結晶化速度を有する温度における２０００分間のアニール後の結晶化度が１％超のランダムコポリマーであるポリエステルを５０〜９５重量％、（ｂ）前記ポリエステルと混和性の可塑剤を、ポリエステル組成物の総重量に基づき、５〜５０重量％並びに（ｃ）可塑剤によって可塑化された前記ポリエステルと混和性の燐含有難燃剤を含んでなるカレンダー加工用難燃性ポリエステル組成物。
７１．前記可塑剤が１個又はそれ以上の芳香環を含む態様７０に記載のポリエステル組成物。
７２．（ｄ）カレンダーロールへのポリエステルの粘着を防ぐのに有効な添加剤を更に含む態様７１に記載のポリエステル組成物。
７３．前記可塑剤が、前記組成物の総重量に基づき、前記ポリエステル組成物の１０〜４０重量％を構成する態様７２に記載のポリエステル組成物。
７４．前記可塑剤が、１６０℃又はそれ以下の温度において、前記ポリエステルの厚さ５ｍｉｌ（０．１２７ｍｍ）のフィルムを溶解させて、透明な溶液を生成せしめる態様７３に記載のポリエステル組成物。
７５．前記可塑剤が９．５〜１３．０ｃａｌ0.5ｃｍ-1.5の範囲の溶解性パラメーターを有する態様７４に記載のポリエステル組成物。
７６．前記可塑剤が、
（ｉ）フタル酸、アジピン酸、トリメリット酸、安息香酸、アゼライン酸、テレフタル酸、イソフタル酸、酪酸、グルタル酸、クエン酸又は燐酸の１種又はそれ以上を含む酸残基及び
（ｉｉ）メタノール、エタノール、プロパノール、イソプロパノール、ブタノール、イソブタノール、ステアリルアルコール、ラウリルアルコール、フェノール、ベンジルアルコール、ヒドロキノン、カテコール、レゾルシノール、エチレングリコール、ネオペンチルグリコール、１，４−シクロヘキサンジメタノール又はジエチレングリコールのうち１種又はそれ以上を含むアルコール残基
を含んでなるエステルである態様７５に記載のポリエステル組成物。
７７．前記ポリエステルが（ｉ）テレフタル酸、ナフタレンジカルボン酸、１，４−シクロヘキサンジカルボン酸又はイソフタル酸の１種又はそれ以上を含む二酸残基を少なくとも８０モル％並びに（ｉｉ）１，４−シクロヘキサンジメタノール１０〜１００モル％とエチレングリコール、１，２−プロパンジオール、１，３−プロパンジオール、プロピレングリコール、１，４−ブタンジオール、１，５−ペンタンジオール、ネオペンチルグリコール、ジエチレングリコール、１，６−ヘキサンジオール、１，８−オクタンジオール、２，２，４−トリメチル−１，３−ペンタンジオール、２，２，４，４−テトラメチル−１，３−シクロブタンジオール、１，３−シクロヘキサンジメタノール、ビスフェノールＡ及びポリアルキレングリコールから選ばれた１種又はそれ以上のジオール０〜９０モル％を含むジオール残基（前記二酸残基は１００モル％に基づき、前記ジオール残基も１００モル％に基づく）を含んでなる態様７６に記載のポリエステル組成物。
７８．前記ジオール残基が１，４−シクロヘキサンジメタノール１０〜１００モル％及びエチレングリコール０〜９０モル％を含む態様７７に記載のポリエステル組成物。
７９．前記可塑剤が１種又はそれ以上の安息香酸エステル、フタル酸エステル、燐酸エステル又はイソフタル酸エステルを含む態様７８に記載のポリエステル組成物。
８０．前記可塑剤がジエチレングリコールジベンゾエートを含む態様７９に記載のポリエステル組成物。
８１．前記難燃剤が１種又はそれ以上の燐酸モノエステル、ジエステル又はトリエステルを、前記ポリエステル組成物の総重量に基づき、５〜４０重量％を含む態様８０に記載のポリエステル組成物。
８２．前記難燃剤が前記ポリエステル用の可塑剤である態様８１に記載のポリエステル組成物。
８３．前記難燃剤がレゾルシノールビス（ジフェニルホスフェート）を含む態様８２に記載のポリエステル組成物。
８４．前記ポリエステル組成物が３０℃又はそれ以下のＴｇを有する態様８３に記載のポリエステル組成物。
８５．（ｉ）（ａ）溶融温度が２２０℃未満で且つポリエステルが最大結晶化速度を有する温度における２０００分間のアニール後の結晶化度が１％超のランダムコポリマーであるポリエステルを５０〜９５重量％、
（ｂ）ポリエステルと混和性の可塑剤を、ポリエステル組成物の総重量に基づき、５〜５０重量％及び
（ｃ）可塑剤によって可塑化された前記ポリエステルと混和性の燐含有難燃剤
を含んでなるポリエステル組成物をカレンダー加工し、そして
（ｉｉ）工程（ｉ）の間又は工程（ｉ）の後に結晶化を誘発する
ことを含んでなる難燃性フィルム又はシート用の方法。
８６．前記可塑剤が１個又はそれ以上の芳香環を含む態様８５に記載の方法。
８７．前記可塑剤が、前記ポリエステル組成物の総重量に基づき前記ポリエステル組成物の１０〜４０重量％を構成する態様８６に記載の方法。
８８．前記可塑剤が、１６０℃又はそれ以下の温度において前記ポリエステルの厚さ５ｍｉｌ（０．１２７ｍｍ）のフィルムを溶解させて、透明な溶液を生成せしめる態様８７に記載の方法。
８９．前記可塑剤が９．５〜１３．０ｃａｌ0.5ｃｍ-1.5の範囲の溶解性パラメーターを有する態様８８に記載の方法。
９０．前記可塑剤が、
（ｉ）フタル酸、アジピン酸、トリメリット酸、安息香酸、アゼライン酸、テレフタル酸、イソフタル酸、酪酸、グルタル酸、クエン酸又は燐酸の１種又はそれ以上を含む酸残基及び
（ｉｉ）メタノール、エタノール、プロパノール、イソプロパノール、ブタノール、イソブタノール、ステアリルアルコール、ラウリルアルコール、フェノール、ベンジルアルコール、ヒドロキノン、カテコール、レゾルシノール、エチレングリコール、ネオペンチルグリコール、１，４−シクロヘキサンジメタノール又はジエチレングリコールの１種又はそれ以上を含むアルコール残基
を含んでなるエステルである態様８９に記載の方法。
９１．前記ポリエステルが（ｉ）テレフタル酸、ナフタレンジカルボン酸、１，４−シクロヘキサンジカルボン酸又はイソフタル酸の１種又はそれ以上を含む二酸残基を少なくとも８０モル％並びに（ｉｉ）１，４−シクロヘキサンジメタノール１０〜１００モル％とエチレングリコール、１，２−プロパンジオール、１，３−プロパンジオール、プロピレングリコール、１，４−ブタンジオール、１，５−ペンタンジオール、ネオペンチルグリコール、ジエチレングリコール、１，６−ヘキサンジオール、１，８−オクタンジオール、２，２，４−トリメチル−１，３−ペンタンジオール、２，２，４，４−テトラメチル−１，３−シクロブタンジオール、１，３−シクロヘキサンジメタノール、ビスフェノールＡ及びポリアルキレングリコールから選ばれた１種又はそれ以上のジオール０〜９０モル％を含むジオール残基（前記二酸残基は１００モル％に基づき、前記ジオール残基も１００モル％に基づく）を含む態様９０に記載の方法。
９２．前記ジオール残基が１，４−シクロヘキサンジメタノール１０〜１００モル％及びエチレングリコール０〜９０モル％を含む態様９１に記載の方法。
９３．前記可塑剤が１種又はそれ以上の安息香酸エステル、フタル酸エステル、燐酸エステル又はイソフタル酸エステルを含む態様９２に記載の方法。
９４．前記可塑剤がジエチレングリコールジベンゾエートを含む態様９３に記載の方法。
９５．前記難燃剤が１種又はそれ以上の燐酸モノエステル、ジエステル又はトリエステルを、前記ポリエステル組成物の総重量に基づき、５〜４０重量％含む態様９４に記載の方法。
９６．前記難燃剤が前記ポリエステル用の可塑剤である態様９５に記載の方法。
９７．前記難燃剤がレゾルシノールビス（ジフェニルホスフェート）を含む態様９６に記載の方法。
９８．前記ポリエステル組成物が３０℃又はそれ以下のＴｇを有する態様９７に記載の方法。
９９．前記ポリエステル組成物が溶融されたペレット又は粉末の形態を取り、且つ１００〜２００℃の温度の少なくとも２つのカレンダーロール間の圧縮ニップを通過させる態様９８に記載の方法。
１００．（ａ）溶融温度が２２０℃未満で且つポリエステルが最大結晶化速度を有する温度における２０００分間のアニール後の結晶化度が１％超のランダムコポリマーであるポリエステル５０〜９５重量％、
（ｂ）前記ポリエステルと混和性の可塑剤５〜５０重量％及び
（ｃ）可塑剤によって可塑化された前記ポリエステルと混和性の燐含有難燃剤
を含んでなる難燃性フィルム又はシート。
１０１．前記可塑剤が１個又はそれ以上の芳香環を含む態様１００に記載のフィルム又はシート。
１０２．前記可塑剤が、前記組成物の総重量に基づき、前記ポリエステル組成物の１０〜４０重量％を構成する態様１０１に記載のフィルム又はシート。
１０３．前記可塑剤が、１６０℃又はそれ以下の温度において、前記ポリエステルの厚さ５ｍｉｌ（０．１２７ｍｍ）のフィルムを溶解させて、透明な溶液を生成せしめる態様１０２に記載のフィルム又はシート。
１０４．前記可塑剤が９．５〜１３．０ｃａｌ0.5ｃｍ-1.5の範囲の溶解性パラメーターを有する態様１０３に記載のフィルム又はシート。
１０５．前記可塑剤が、
（ｉ）フタル酸、アジピン酸、トリメリット酸、安息香酸、アゼライン酸、テレフタル酸、イソフタル酸、酪酸、グルタル酸、クエン酸又は燐酸の１種又はそれ以上を含む酸残基及び
（ｉｉ）メタノール、エタノール、プロパノール、イソプロパノール、ブタノール、イソブタノール、ステアリルアルコール、ラウリルアルコール、フェノール、ベンジルアルコール、ヒドロキノン、カテコール、レゾルシノール、エチレングリコール、ネオペンチルグリコール、１，４−シクロヘキサンジメタノール又はジエチレングリコールの１種又はそれ以上を含むアルコール残基
を含んでなるエステルである態様１０４に記載のフィルム又はシート。
１０６．前記ポリエステルが（ｉ）テレフタル酸、ナフタレンジカルボン酸、１，４−シクロヘキサンジカルボン酸又はイソフタル酸の１種又はそれ以上を含む二酸残基を少なくとも８０モル％並びに（ｉｉ）１，４−シクロヘキサンジメタノール１０〜１００モル％とエチレングリコール、１，２−プロパンジオール、１，３−プロパンジオール、プロピレングリコール、１，４−ブタンジオール、１，５−ペンタンジオール、ネオペンチルグリコール、ジエチレングリコール、１，６−ヘキサンジオール、１，８−オクタンジオール、２，２，４−トリメチル−１，３−ペンタンジオール、２，２，４，４−テトラメチル−１，３−シクロブタンジオール、１，３−シクロヘキサンジメタノール、ビスフェノールＡ及びポリアルキレングリコールから選ばれた１種又はそれ以上のジオール０〜９０モル％を含むジオール残基（前記二酸残基は１００モル％に基づき、前記ジオール残基も１００モル％に基づく）を含む態様１０５に記載のフィルム又はシート。
１０７．前記ジオール残基が１，４−シクロヘキサンジメタノール１０〜１００モル％及びエチレングリコール０〜９０モル％を含む態様１０６に記載のフィルム又はシート。
１０８．前記可塑剤が１種又はそれ以上の安息香酸エステル、フタル酸エステル、燐酸エステル又はイソフタル酸エステルを含む態様１０７に記載のフィルム又はシート。
１０９．前記可塑剤がジエチレングリコールジベンゾエートを含む態様１０８に記載のフィルム又はシート。
１１０．前記難燃剤が１種又はそれ以上の燐酸モノエステル、ジエステル又はトリエステルを、前記ポリエステル組成物の総重量に基づき、５〜４０重量％含む態様１０９に記載のフィルム又はシート。
１１１．前記難燃剤が前記ポリエステル用の可塑剤である態様１１０に記載のフィルム又はシート。
１１２．前記難燃剤がレゾルシノールビス（ジフェニルホスフェート）を含む態様１１１に記載のフィルム又はシート。
１１３．前記ポリエステル組成物が３０℃又はそれ以下のＴｇを有する態様１１２に記載のフィルム又はシート。